"少なくとも1つのトリアジン基と、主鎖にエーテル結合を有するフルオロカーボンセグメントを含む少なくとも1つのフルオロポリオキシアルケン鎖鎖Rfとを含むトリアジン誘導体であって、前記鎖Rfが、少なくとも1つのヒドロキシル基を含む、トリアジン誘導体。前記フルオロポリオキシアルケン鎖鎖Rfが、反復単位R°を含む鎖であり、前記反復単位が、以下:i-CFXO-Xは、F又はCF3である、ii-CFXCFXO-Xは、各出現で同じか、又は異なり、F又はCF3であるが、ここで、Xの少なくとも1つは-Fであるものとする、iii-CF2CF2CW2O-Wの各々は、互いに同じか、又は異なり、F、Cl、Hである、iv-CF2CF2CF2CF2O-、v-CF2j-CFZ-O-jは、0~3の整数であり、Zは、一般式-ORf’T3の基であり、Rf’は、0~10の数の反復単位を含むフルオロポリオキシアルケン鎖であり、前記反復単位は、以下:-CFXO-、-CF2CFXO-、-CF2CF2CF2O-、-CF2CF2CF2CF2O-から選択され、ここで、Xの各々は、独立して、F又はCF3であり、T3は、C1~C3ペルフルオロアルキル基であるからなる群から選択される、請求項1に記載のトリアジン誘導体。前記トリアジン誘導体が、以下の式T-1及びT-2:式中、-Y、Y’、Y’’、Y°、Y°’、Y°’’、Y°’’’、Y°’’’’の各々は、互いに同じか、又は異なり、独立して、場合によってはフッ素化される、炭化水素基であるが、ここで、式T-1のY、Y’、Y’’の少なくとも1つと、式T-2のY°、Y°’、Y°’’、Y°’’’、Y°’’’’の少なくとも1つは、少なくとも1つのヒドロキシル基を含むものとし;好ましくは、上に詳述したY、Y’、Y’’、Y°、Y°’、Y°’’、Y°’’’、Y°’’’’の各々は、少なくとも1つのヒドロキシル基を含み;-RF、R’F、R’’F、R°F、R°’F、R°’’F、R°’’’F、R°’’’’F、R°F、R°Fの各々は、互いに同じか、又は異なり、独立して、請求項2に定義した二価フルオロポリオキシアルケン鎖Rfを含み;-E、E’、E’’、E°、E°’、E°’’、E°’’’、E°’’’’、E°、E°、E°、E°の各々は、互いに同じか、又は異なり、独立して、結合又はC1~C20二価架橋基であり、任意選択でヘテロ原子を含み、場合によってはフッ素化され、場合によってはさらに、1つ又は2つ以上のヒドロキシル基を含み;-式T-2のnは、ゼロ又は1~5の整数であり;好ましくは、nはゼロであるのいずれかに従う、請求項2に記載のトリアジン誘導体。式T-1のY、Y’、Y’’の少なくとも1つと、式T-2のY°、Y°’、Y°’’、Y°’’’、Y°’’’’の少なくとも1つが、以下:-式-CF2CH2OCH2CH2Os’H及び-CF2CF2CH2OCH2CH2Os’’Hの基式中s’及びs’’は、互いに及び各出現で同じか、又は異なり、0~5の整数である;並びに-式-CF2CH2OCH2CH2Ow’J’OHe’及び-CF2CF2CH2OCH2CH2Ow’’J’’OHe’’の基式中、w’及びw’’は、互いに及び各出現で同じか、又は異なり、0~5の整数であり、J’及びJ’’は、C1~C12炭化水素架橋基であり、任意選択で、エーテル結合を含み;e’及びe’’は、2~4の整数であるからなる群から選択される、請求項3に記載のトリアジン誘導体。式T-1のY、Y’、Y’’の少なくとも1つと、式T-2のY°、Y°’、Y°’’、Y°’’’、Y°’’’’の少なくとも1つが、より好ましくは、以下:-式-CF2CH2OH及び-CF2CF2CH2OHの基;並びに-式-CF2CH2OCH2CHOHCH2Od’H及び-CF2CF2CH2OCH2CHOHCH2Od’’Hの基式中、d’及びd’’は、互いに及び各出現で同じか、又は異なり、1~3の整数であるからなる群から選択される、請求項4に記載のトリアジン誘導体。以下の式T-1a及びT-2a:式中、-n1、n2、n1’、n2’、n1’’、n2’’、n1、n2、n1、n2、n1’、n2’、n1’’、n2’’、n1’’’、n2’’’の各々は、互いに同じか、又は異なり、独立して、0~5の整数、好ましくは0であり;-f1、f2、f1’、f2’、f1’’、f2’’、f1、f2、f1’、f2’、f1’’、f2’’、f1’’’、f2’’’、f1、f2の各々は、互いに同じか、又は異なり、独立して、1~2の整数であり;-RFの各々は、互いに及び各出現で同じか、又は異なり、独立して、請求項2に定義した二価フルオロポリオキシアルケン鎖Rfであり;-G、G’、G’’、G、G’、G’’、G’’’の各々は、互いに同じか、又は異なり、独立して、ヒドロキシル含有基であり、好ましくは、以下の式g1、g2及びg3:からなる群から選択されるが、式g1のヒドロキシル含有基であるのが好ましいのいずれかに従う、請求項5に記載のトリアジン誘導体。以下の式T-1b及びT-2b:式中、-n2、n2’、n2’’、n2、n2、n2’、n2’’、n2’’’の各々は、互いに同じか、又は異なり、独立して、0~5の整数、好ましくは0であり;-f1、f2、f1’、f2’、f1’’、f2’’、f1、f2、f1’、f2’、f1’’、f2’’、f1’’’、f2’’’、f1、f2の各々は、互いに同じか、又は異なり、独立して、1~2の整数であり;-RFの各々は、互いに及び各出現で同じか、又は異なり、独立して、請求項2に定義した二価フルオロポリオキシアルケン鎖Rfであり;-RHの各々は、互いに及び各出現で同じか、又は異なり、独立して、水素原子、C1~C6アルキル基、又は式鎖Rf-CO-基であり、ここで、鎖Rfは、少なくとも1つのヒドロキシル基を含むフルオロポリオキシアルキレン鎖であり;-G、G’、G’’、G、G’、G’’、G’’’の各々は、互いに同じか、又は異なり、独立して、ヒドロキシル含有基であり、好ましくは、以下の式g1、g2及びg3:からなる群から選択されるが、式g1のヒドロキシル含有基であるのが好ましいのいずれかに従う、請求項5に記載のトリアジン誘導体。RHの各々は、互いに及び各出現で同じか、又は異なり、独立して、式-CO-CF2f1a-RFa-CF2f2a-CH2-OCH2CH2n2a-Ga式中、n2aは、0~5の整数、好ましくは0であり;f1a及びf2aの各々は、独立して、1又は2の整数であり;RFaは、請求項2に定義した二価ジフルオロポリオキシアルキレン鎖Rfであり、Gaは、ヒドロキシル含有基であり、好ましくは、請求項7に定義した式g1、g2及びg3からなる群から選択されるに従う基である、請求項7に記載のトリアジン誘導体。以下の式T-1c及びT-2c:式中:-n2、n2’、n2’’、n2、n2、n2’、n2’’、n2’’’の各々は、互いに同じか、又は異なり、独立して、0~5の整数、好ましくは0であり;-f1、f2、f1’、f2’、f1’’、f2’’、f1、f2、f1’、f2’、f1’’、f2’’、f1’’’、f2’’’、f1、f2の各々は、互いに同じか、又は異なり、独立して、1~2の整数であり;-uは、0又は1であり;-RFの各々は、互いに及び各出現で同じか、又は異なり、独立して、請求項2に定義した二価フルオロポリオキシアルケン鎖Rfであり;-RHの各々は、互いに及び各出現で同じか、又は異なり、独立して、水素原子、C1~C6アルキル基、又は式鎖Rf-CF2CH2OuCH2-若しくは式鎖Rf-CF2CF2CH2OuCH2-の基であり、ここで、鎖Rfは、少なくとも1つのヒドロキシル基を含むフルオロポリオキシアルキレン鎖であり;-G、G’、G’’、G、G’、G’’、G’’’の各々は、互いに同じか、又は異なり、独立して、ヒドロキシル含有基であり、好ましくは、以下の式g1、g2及びg3:からなる群から選択されるが、式g1のヒドロキシル含有基であるのが好ましいのいずれかに従う、請求項5に記載のトリアジン誘導体。RHの各々は、互いに及び各出現で同じか、又は異なり、式-CH2-OCH2u-CF2f1a-RFa-CF2f2a-CH2-OCH2CH2n2a-Ga式中、uは、0又は1であり、n2aは、0~5の整数、好ましくは0であり;f1a及びf2aの各々は、独立して、1又は2の整数であり;RFaは、請求項2に定義した二価フルオロポリオキシアルキレン鎖Rfであり、Gaは、ヒドロキシル含有基であり、好ましくは、上に定義した式g1、g2及びg3からなる群から選択されるの基である、請求項9に記載のトリアジン誘導体。以下の式T-1d及びT-2d:式中、-n2、n2’、n2’’、n2、n2、n2’、n2’’、n2’’’の各々は、互いに同じか、又は異なり、独立して、0~5の整数、好ましくは0であり;-f1、f2、f1’、f2’、f1’’、f2’’、f1、f2、f1’、f2’、f1’’、f2’’、f1’’’、f2’’’、f1、f2の各々は、互いに同じか、又は異なり、独立して、1~2の整数であり;-RFの各々は、互いに及び各出現で同じか、又は異なり、独立して、請求項2に定義した二価フルオロポリオキシアルケン鎖Rfであり;-G、G’、G’’、G、G’、G’’、G’’’の各々は、互いに同じか、又は異なり、独立して、ヒドロキシル含有基であり、好ましくは、以下の式g1、g2及びg3:からなる群から選択されるが、式g1のヒドロキシル含有基であるのが好ましいのいずれかに従う、請求項5に記載のトリアジン誘導体。請求項1~11のいずれか一項に記載のトリアジン誘導体と、少なくとも1種の潤滑剤とを含む、潤滑剤組成物。少なくとも1種すなわち、1種又は2種以上の混合物のペルフルオロポリエーテルPFPE潤滑剤、すなわち、ペルフルオロポリオキシアルキレン鎖、つまり、少なくとも1つのエーテル結合と、本発明のトリアジン誘導体とは異なる少なくとも1つのフルオロカーボン部分とを有する反復単位を含む鎖を含む潤滑剤を含む、請求項12に記載の潤滑剤組成物。磁気記録媒体を潤滑する方法であって、請求項1~11のいずれか一項に記載のトリアジン誘導体を含む組成物又は請求項12または13に記載の潤滑剤組成物を、その表面の少なくとも一方にコーティングすることを含む、方法。前記磁気記録媒体が、ハードディスクである、請求項14に記載の方法。本出願人は、以下に詳述するような特定のトリアジン誘導体が、特に、ハードディスクのダイアモンド様炭素層又はその他の活性層にコーティングする際、潤滑しようとする支持体層との高い凝集力と共に、改善された熱-酸化安定性を確実にすることによって、MRMの分野に潤滑挙動の改善を有利にもたらしうることをみいだした。従って、本発明の第1の目的は、少なくとも1つのトリアジン基と、主鎖にエーテル結合を有するフルオロカーボンセグメントを含む少なくとも1つのフルオロポリオキシアルケン鎖鎖Rfとを含むトリアジン誘導体であり、前記鎖Rfは、少なくとも1つのヒドロキシル基を含む。本出願人は、意外にも、本発明のトリアジン誘導体中に、トリアジン部分と、フルオロポリオキシアルケン鎖と、ヒドロキシル基とが同時に存在すると、熱-酸化安定性及びMRM-タイプ支持体との強力な相互作用と共に、優れた潤滑挙動の達成が可能となり、これによって、上記誘導体が、熱補助型磁気記録媒体などの磁気記録媒体を潤滑する目的で用いるのに好適となることをみいだした。トリアジン誘導体のトリアジン基は、1,2,3-トリアジン、1,2,4-トリアジン及び1,3,5-トリアジンのいずれとすることもでき、最後のものが好ましい。また、鎖Rfが、一般的に、トリアジン誘導体の炭素原子のいずれかと結合することは一般に理解されている。実施形態の中には、トリアジン環の前記炭素原子の1つだけが、好適なスペーサーを介して、上に詳述したように、1つまたは2つ以上のヒドロキシル基を含む1つの鎖Rfと共有結合するものもあるが、それでも、トリアジン誘導体の炭素原子の各々は、前記スペーサーを介して、上に詳述したように、1つまたは2つ以上のヒドロキシル基を含む鎖Rfと結合するのがやはり好ましい。本発明のトリアジン誘導体のフルオロポリオキシアルケン鎖Rfは、好ましくは反復単位R°を含む鎖であり、前記反復単位は、以下のものからなる群から選択される:i-CFXO-Xは、F又はCF3である、ii-CFXCFXO-Xは、各出現で同じか、又は異なり、F又はCF3であるが、ここで、Xの少なくとも1つは-Fであるものとする、iii-CF2CF2CW2O-Wの各々は、互いに同じか、又は異なり、F、Cl、Hである、iv-CF2CF2CF2CF2O-、v-CF2j-CFZ-O-jは、0~3の整数であり、Zは、一般式-ORf’T3の基であり、Rf’は、0~10の数の反復単位を含むフルオロポリオキシアルケン鎖であり、前記反復単位は、以下:-CFXO-、-CF2CFXO-、-CF2CF2CF2O-、-CF2CF2CF2CF2O-から選択され、ここで、Xの各々の各々は、独立して、F又はCF3であり、T3は、C1~C3ペルフルオロアルキル基である。さらに、場合によっては、鎖Rfは、任意選択で、少なくとも1つのヒドロキシル基を含む部分から誘導された反復単位を含むこともでき;Rf鎖に含まれていてもよい反復単位のうち、特に、以下の式の単位からなるものを挙げることができる:vi-CF2CH2O-CH2-CHOH-CH2-OCH2CF2-;vii-CH2CHOH-;viii-CHCH3-CHOH-。好ましい実施形態によれば、本発明のトリアジン誘導体は、以下の式T-1及びT-2のいずれかに従う:式中、-Y、Y’、Y’’、Y°、Y°’、Y°’’、Y°’’’、Y°’’’’の各々は、互いに同じか、又は異なり、独立して、場合によってはフッ素化される、炭化水素基であるが、ここで、式T-1のY、Y’、Y’’の少なくとも1つと、式T-2のY°、Y°’、Y°’’、Y°’’’、Y°’’’’の少なくとも1つは、少なくとも1つのヒドロキシル基を含むものとし;好ましくは、上に詳述したY、Y’、Y’’、Y°、Y°’、Y°’’、Y°’’’、Y°’’’’の各々は、少なくとも1つのヒドロキシル基を含み;-RF、R’F、R’’F、R°F、R°’F、R°’’F、R°’’’F、R°’’’’F、R°F、R°Fの各々は、互いに同じか、又は異なり、独立して、上に詳述した二価フルオロポリオキシアルケン鎖Rfを含み;-E、E’、E’’、E°、E°’、E°’’、E°’’’、E°’’’’、E°、E°、E°、E°の各々は、互いに同じか、又は異なり、独立して、結合又はC1~C20二価架橋基であり、任意選択でヘテロ原子を含み、場合によってはフッ素化され、場合によってはさらに、1つ又は2つ以上のヒドロキシル基を含み;-式T-2のnは、ゼロ又は1~5の整数であり;好ましくは、nはゼロである。式T-1及びT-2のRF、R’F、R’’F、R°F、R°’F、R°’’F、R°’’’F、R°’’’’F、R°F、R°Fの各々は、好ましくは、独立して、以下の式の鎖から選択される:-O-CFX1Og1CFX2CFX3Og2CF2CF2CF2Og3CF2CF2CF2CF2Og4-式1式中:-X1、X2、X3は、互いに及び各出現で同じか、又は異なり、独立して、-F、-CF3であり;-g1、g2、g3及びg4は、互いに同じか、又は異なり、独立して、g1g2g3g4が、5~10000、好ましくは10~5000の範囲にあるような、0以上の整数であり;、g1、g2、g3及びg4の少なくとも2つが、0ではない場合には、一般に、異なる反復単位が鎖に沿って統計的に分布している。式T-1及びT-2のRF、R’F、R’’F、R°F、R°’F、R°’’F、R°’’’F、R°’’’’F、R°F、R°Fの各々は、より好ましくは、独立して、以下の式の鎖から選択される:A-O-CF2CF2Oa1CF2Oa2-式II-A式中:-a1及びa2は、独立して、数平均分子量が、400~150,000、好ましくは500~80,000であるような、0以上の整数であり;a1及びa2のいずれも、ゼロではないのが好ましく、比a1/a2は、0.1~10の範囲内であるのが好ましい。B-O-CF2CF2Ob1CF2Ob2CFCF3Ob3CF2CFCF3Ob4-式II-B式中:b1、b2、b3、b4は、独立して、数平均分子量が、500~150,000、好ましくは500~80,000であるような、0以上の整数であり;b1、b2、b3、b4は全て0を上回り、かつ比b4/b1b2b3は1未満であるのが好ましい。C-O-CF2CF2Oc1CF2Oc2CF2CF2cwCF2Oc3-式II-C式中:cw=1又は2;c1、c2、及びc3は、数平均分子量が、500~150,000であるように選択される、0以上の整数であり;c1、c2及びc3は全て0を上回り、かつ比c3/c1c2は概して、0.05より小さいのが好ましい。D-O-CF2CFCF3Od-式II-D式中:dは、数平均分子量が、500~150,000であるような、0を上回る整数である;E-O-CF2CF2CHal2Oe1-CF2CF2CH2Oe2-CF2CF2CHHalOe3-式II-E式中:-Halは、各出現で同じか、又は異なり、フッ素及び塩素原子から選択されるハロゲンであり、好ましくはフッ素原子であり;-e1、e2、及びe3は、互いに同じか、又は異なり、独立して、e1e2e3の和が、5~10000の範囲に含まれるような、0以上の整数である。式T-1及びT-2のRF、R’F、R’’F、R°F、R°’F、R°’’F、R°’’’F、R°’’’’F、R°F、R°Fの各々は、好ましくは、独立して、以下の式IIIの鎖から選択される:-O-CF2CF2Oa1CF2Oa2-式III式中:-a1、及びa2は、数平均分子量が、400~150,000、好ましくは500~80,000であるような、0を上回る整数であり;比a2/a1は一般に、0.1~10の範囲、より好ましくは0.2~5の範囲に含まれるのが好ましい。前述したように、式T-1のY、Y’、Y’’の少なくとも1つと、式T-2のY°、Y°’、Y°’’、Y°’’’、Y°’’’’の少なくとも1つは、ヒドロキシル基を含むが;前記ヒドロキシル含有基の選択は、特に重要ではない。式T-1のY、Y’、Y’’の少なくとも1つと、式T-2のY°、Y°’、Y°’’、Y°’’’、Y°’’’’の少なくとも1つは、以下からなる群から選択するのが好ましい:-式-CF2CH2OCH2CH2Os’H及び-CF2CF2CH2OCH2CH2OsHの基式中、s’及びs’’は、互いに及び各出現で同じか、又は異なり、0~5の整数である;並びに-式-CF2CH2OCH2CH2Ow’J’OHe’及び-CF2CF2CH2OCH2CH2Ow’’J’’OHe’’の基式中、w’及びw’’は、互いに及び各出現で同じか、又は異なり、0~5の整数であり、J’及びJ’’は、C1~C12炭化水素架橋基であり、任意選択で、特に、エーテル結合を含み;e’及びe’’は、2~4の整数である。上に詳述した式-CF2CH2OCH2CH2Ow’J’OHe’及び-CF2CF2CH2OCH2CH2Ow’’J’’OHe’’の基のうち、特に、式NG-1及びNG-2の基を挙げることができる:式中:w’は、互いに及び各出現で同じか、又は異なり、0~5の整数であり、m1は、1~3の整数であり、n1は、0~2の整数である。式T-1のY、Y’、Y’’の少なくとも1つと、式T-2のY°、Y°’、Y°’’、Y°’’’、Y°’’’’の少なくとも1つが、上に詳述した式NG-1及びNG-2に従う実施形態では、前記式に合致しない他の末端基、すなわちヒドロキシル基を含まない基は、一般に、以下の式に従う:式中:n1’は、0~3の整数である。式T-1のY、Y’、Y’’の少なくとも1つと、式T-2のY°、Y°’、Y°’’、Y°’’’、Y°’’’’の少なくとも1つは、以下からなる群から選択するのがより好ましい:-式-CF2CH2OH及び-CF2CF2CH2OHの基;並びに-式-CF2CH2OCH2CHOHCH2Od’H及び-CF2CF2CH2OCH2CHOHCH2Od’’Hの基式中、d’及びd’’は、互いに及び各出現で同じか、又は異なり、1~3の整数である。式T-1及びT-2の二価架橋基E、E’、E’’、E°、E°’、E°’’、E°’’’、E°、E°の各々は、C1~C20アルキレン鎖、アルキレン脂環式C1~C20基、アルキレン芳香族C1~C20基、C1~C20ポリアルキレンオキシ基を含みうる。さらに、上記に加え、トリアジン炭素原子との結合は、炭素-炭素結合を介した前記架橋基によって、又は、とりわけ、アミン、アミド、エステル、エーテル、スルフィド、イミン基などの好適な官能基を介して、実現することができる。本発明の一実施形態によれば、式T-1及びT-2の二価架橋基E、E’、E’’、E°、E°’、E°’’、E°’’’、E°’’’’、E°、E°、E°、E°の各々は、独立して、以下からなる群から選択される:-式-CF2CH2OCH2CH2Oz’-及び式-CF2CF2CH2OCH2CH2Oz-の基式中、z’及びz’’は、互いに同じか、又は異なり、0~5の整数であるが、概して、酸素原子がトリアジン環の炭素原子に結合し、-CF2-基がフルオロポリオキシアルケン鎖に結合することは理解されたい;並びに式-CF2CH2OCH2CH2Or’CH2CHOHCH2Ot’-及び-CF2CF2CH2OCH2CH2Or’’CH2CHOHCH2Ot’’-の基式中、r’、r’’、t’及びt’’は、互いに及び各出現で同じか、又は異なり、0~5の整数であるが、概して、酸素原子がトリアジン環の炭素原子に結合し、-CF2-基がフルオロポリオキシアルケン鎖に結合することは理解されたい。この実施形態のトリアジン誘導体は、好ましくは、以下の式T-1a及びT-2aに従う:式中、-n1、n2、n1’、n2’、n1’’、n2’’、n1、n2、n1、n2、n1’、n2’、n1’’、n2’’、n1’’’、n2’’’の各々は、互いに同じか、又は異なり、独立して、0~5の整数、好ましくは0であり;-f1、f2、f1’、f2’、f1’’、f2’’、f1、f2、f1’、f2’、f1’’、f2’’、f1’’’、f2’’’、f1、f2の各々は、互いに同じか、又は異なり、独立して、1~2の整数であり;-RFの各々は、互いに及び各出現で同じか、又は異なり、独立して、上に詳述した二価フルオロポリオキシアルケン鎖Rfであり;-G、G’、G’’、G、G’、G’’、G’’’の各々は、互いに同じか、又は異なり、独立して、ヒドロキシル含有基であり、好ましくは、以下の式g1、g2及びg3:からなる群から選択されるが、式g1のヒドロキシル含有基であるのが好ましい。本発明の別の実施形態によれば、式T-1及びT-2の二価架橋基E、E’、E’’、E°、E°’、E°’’、E°’’’、E°’’’’、E°、E°、E°、E°の各々は、独立して、式-CF2CO-NRH-の基式中、RHは、水素原子、C1~C6炭化水素基、又は好ましくは式鎖Rf-CO-の基であり、ここでRfは、上に定義したフルオロポリオキシアルケン鎖であり、この鎖Rfは、少なくとも1つのヒドロキシル基を含むからなる群から選択される。-CF2CO-NRH-基の窒素原子が、概して、トリアジン環の炭素原子と結合し、-CF2-基が、フルオロポリオキシアルケン鎖と結合することは理解されたい。上記の第2実施形態によるトリアジン誘導体は、好ましくは、以下の式T-1b及びT-2bに従う:式中、-n2、n2’、n2’’、n2、n2、n2’、n2’’、n2’’’の各々は、互いに同じか、又は異なり、独立して、0~5の整数、好ましくは0であり;-f1、f2、f1’、f2’、f1’’、f2’’、f1、f2、f1’、f2’、f1’’、f2’’、f1’’’、f2’’’、f1、f2の各々は、互いに同じか、又は異なり、独立して、1~2の整数であり;-RFの各々は、互いに及び各出現で同じか、又は異なり、独立して、上に詳述した二価フルオロポリオキシアルケン鎖Rfであり;-RHの各々は、互いに及び各出現で同じか、又は異なり、独立して、水素原子、C1~C6アルキル基、又は、好ましくは式鎖Rf-CO-の基であり、ここで、Rfは、上に定義したフルオロポリオキシアルキレン鎖であり、この鎖Rfは、少なくとも1つのヒドロキシル基を含み;-G、G’、G’’、G、G’、G’’、G’’’の各々は、互いに同じか、又は異なり、独立して、ヒドロキシル含有基であり、好ましくは、以下の式g1、g2及びg3:からなる群から選択されるが、式g1のヒドロキシル含有基であるのが好ましい。前述したトリアジンT-1b及びT-2bにおいて、1つ以上のRHが、式鎖Rf-CO-の基である場合、前記基は、好ましくは、式-CO-CF2f1a-RFa-CF2f2a-CH2-OCH2CH2n2a-Gaに従い、式中、n2aは、0~5の整数、好ましくは0であり;f1a及びf2aの各々は、独立して、1又は2の整数であり;RFaは、上に定義した二価ジフルオロポリオキシアルキレン鎖Rfであり、Gaは、ヒドロキシル含有基であり、好ましくは、上に定義した式g1、g2及びg3からなる群から選択される。好ましくは、各鎖RFaは、上に定義した式Iの鎖、より好ましくは、上に定義した式II-A~II-Bの鎖、最も好ましくは、上に定義した式IIIの鎖から、独立して選択される。本発明のさらに別の実施形態によれば、式T-1及びT-2の二価架橋基E、E’、E’’、E°、E°’、E°’’、E°’’’、E°’’’’、E°、E°、E°、E°の各々は、独立して、以下からなる群から選択される:-式-CF2CH2OuCH2NHH-の基及び-式-CF2CF2CH2OuCH2NHH-の基式中、uは、0又は1であり、RHの各々は、互いに及び各出現で同じか、又は異なり、独立して、水素原子、C1~C6炭化水素基、又は、好ましくは式鎖Rf-CF2CH2OuCH2-又は式鎖Rf-CF2CF2CH2OuCH2-の基であり、ここで、Rfは、上に定義したフルオロポリオキシアルキレン鎖であり、この鎖Rfは、少なくとも1つのヒドロキシル基を含み、uは、上に定義した通りである。-CF2CH2OuCH2NHH-及び式-CF2CF2CH2OuCH2NHH-の基において、窒素原子が、概して、トリアジン環の炭素原子と結合し、-CF2-基が、フルオロポリオキシアルケン鎖と結合することは理解されたい。上記の第3実施形態によるトリアジン誘導体は、好ましくは、以下の式T-1c及びT-2cに従う:式中:-n2、n2’、n2’’、n2、n2、n2’、n2’’、n2’’’の各々は、互いに同じか、又は異なり、独立して、0~5の整数、好ましくは0であり;-f1、f2、f1’、f2’、f1’’、f2’’、f1、f2、f1’、f2’、f1’’、f2’’、f1’’’、f2’’’、f1、f2の各々は、互いに同じか、又は異なり、独立して、1~2の整数であり;-uは、0又は1であり;-RFの各々は、互いに及び各出現で同じか、又は異なり、独立して、上に詳述した二価フルオロポリオキシアルケン鎖Rfであり;-RHの各々は、互いに及び各出現で同じか、又は異なり、独立して、水素、C1~C6炭化水素基、又は、好ましくは、式鎖Rf-CF2CH2OuCH2-若しくは式鎖Rf-CF2CF2CH2OuCH2-の基であり、ここで、鎖Rfは、上に定義したフルオロポリオキシアルキレン鎖であり、この鎖Rfは、少なくとも1つのヒドロキシル基を含み;-G、G’、G’’、G、G’、G’’、G’’’の各々は、互いに同じか、又は異なり、独立して、ヒドロキシル含有基であり、好ましくは、以下の式g1、g2及びg3:からなる群から選択されるが、式g1のヒドロキシル含有基であるのが好ましい。前述のトリアジンT-1c及びT-2cにおいて、1つ以上のRHが、式鎖Rf-CF2CH2OuCH2-若しくは式鎖Rf-CF2CF2CH2OuCH2-の基である場合、この基は、好ましくは、式-CH2OCH2uCF2f1a-RFa-CF2f2a-CH2-OCH2CH2n2a-Gaに従い、式中、n2aは、0~5の整数、好ましくは0であり;f1a及びf2aの各々は、独立して、1又は2の整数であり;RFaは、上に定義した二価ジフルオロポリオキシアルキレン鎖Rfであり、Gaは、ヒドロキシル含有基であり、好ましくは、上に定義した式g1、g2及びg3からなる群から選択される。好ましくは、各鎖RFaは、上に定義した式Iの鎖、より好ましくは、上に定義した式II-A~II-Bの鎖、最も好ましくは、上に定義した式IIIの鎖から、独立して選択される。さらに加えて、本発明の別の実施形態によれば、式T-1及びT-2の二価架橋基E、E’、E’’、E°、E°’、E°’’、E°’’’、E°’’’’、E°、E°、E°、E°の各々は、独立して、以下:式-CF2-の基及び式-CF2CF2-の基からなる群から選択される。この第4実施形態のトリアジン誘導体は、好ましくは、以下の式T-1d及びT-2dに従う:式中、-n2、n2’、n2’’、n2、n2、n2’、n2’’、n2’’’の各々は、互いに同じか、又は異なり、独立して、0~5の整数、好ましくは0であり;-f1、f2、f1’、f2’、f1’’、f2’’、f1、f2、f1’、f2’、f1’’、f2’’、f1’’’、f2’’’、f1、f2の各々は、互いに同じか、又は異なり、独立して、1~2の整数であり;-RFの各々は、互いに及び各出現で同じか、又は異なり、独立して、上に詳述した二価フルオロポリオキシアルケン鎖Rfであり;-G、G’、G’’、G、G’、G’’、G’’’の各々は、互いに同じか、又は異なり、独立して、ヒドロキシル含有基であり、好ましくは、以下の式g1、g2及びg3:からなる群から選択されるが、式g1のヒドロキシル含有基であるのが好ましい。本発明のトリアジン化合物の製造方法は、合成される実際の構造に応じて、当業者により選択される。より具体的には、トリアジン部分をポリオキシアルケン鎖に結合させる架橋基の化学的構造は、選択した先駆物質及び合成経路の結果である。本発明のトリアジン化合物が、上に詳述した式T-1a及びT-2aの化合物である場合、これら化合物は、特に、トリアジンのトリハロ誘導体、典型的にはトリクロロ-誘導体と、鎖の一端にヒドロキシル基を、他端に別のヒドロキシル含有基を有する好適なペルフルオロポリエーテルとの塩基触媒による縮合反応によって製造することができる。本発明のトリアジン化合物が、上に詳述した式T-1b及びT-2bの化合物である場合、これら化合物は、メラミン又はメラミン誘導体と、鎖の一端にハロゲン化アシル例:フッ化アシル基を、また他端に、一般に、例えば、エステル例:酢酸塩の形態で保護されたヒドロキシル含有基を有する好適なペルフルオロポリエーテルとの反応、次に、必要に応じて、前記保護ヒドロキシル含有基の脱保護によって製造することができる。本発明のトリアジン化合物が、上に詳述した式T-1c及びT-2cの化合物である場合、これら化合物は、メラミン又はメラミン誘導体と、鎖の一端の求核性置換に向けて活性化された基例:ノナフレート又はトリフレート誘導体を、また他端に、別のヒドロキシル含有基を有する好適なペルフルオロポリエーテルとの反応によって、あるいは、ヒドロキシル基を含む好適なペルフルオロポリエーテルとのエーテル交換を介した反応のいずれかによって、製造することができる。好適なメラミン誘導体は、例えば、ヘキサメトキシメチレンメラミンHMMMであり、これを、例えば、Fomblin登録商標ZDOLPFPEと反応させることにより、トリアジン化合物T-1c及びT-2c式中、uは1であり、n2、n2’、n2’’、n2、n2、n2’、n2’’、n2’’’の各々は、0であり、f1、f2、f1’、f2’、f1’’、f2’’、f1、f2、f1’、f2’、f1’’、f2’’、f1’’’、f2’’’、f1、f2の各々は、1であり、G、G’、G’’、G、G’、G’’、G’’’の各々は、式g1のヒドロキシル含有基であり、またRHの各々は、式-CH2OCH2-CF2-RFCF2-CH2-OHの基であるが得られる。本発明のトリアジン化合物が、上に詳述した式T-1b及びT-2bの化合物である場合、これら化合物は、鎖の一端にニトリル基を、また、一般に、例えば、エステル例:酢酸塩の形態で保護されたヒドロキシル含有基を有する好適なペルフルオロポリエーテルの環化三量化反応、次いで、必要に応じて、前記保護ヒドロキシル含有基の脱保護によって製造することができる。本発明のさらに別の目的は、本発明のトリアジン誘導体と少なくとも1種の潤滑剤を含む潤滑剤組成物である。好ましくは、上に詳述した潤滑剤組成物は、少なくとも1種すなわち、1種又は2種以上の混合物のペルフルオロポリエーテルPFPE潤滑剤、すなわち、ペルフルオロポリオキシアルキレン鎖、つまり、少なくとも1つのエーテル結合と、本発明のトリアジン誘導体とは異なる少なくとも1つのフルオロカーボン部分とを有する反復単位を含む鎖を含む。PFPE潤滑剤は、油とグリースに分類することができ;一般に、油は、20°Cで30~30,000cStの動粘度ASTMD445を有する化合物であり;グリースは、このような油から好適な増粘剤の添加によって得られ、例えば、特にポリテトラフルオロエチレンPTFE又は無機化合物例:タルクがある。前記PFPE潤滑剤は、任意選択で、官能基、特に官能性末端基、とりわけヒドロキシル末端基を含んでもよい。本発明のトリアジン誘導体と組み合わせて用いることができる官能性PFPE潤滑剤のうち、特に、SolvaySolexisSpAからFOMBLIN登録商標ZDOL及びFOMBLIN登録商標ZTetraolGTの商品名で市販されているPFPEを挙げることができる。潤滑剤組成物が、非官能性PFPE潤滑剤を含む場合には、前記組成物は、概して、以下からなる群から選択される少なくとも1種の油を含む潤滑剤を含む:1B-O-[CFCF3CF2O]b1’CFXOb2’-B’式中、-Xは、-F又は-CF3であり;-B及びB’は、互いに同じか、又は異なり、-CF3、-C2F5又は-C3F7から選択され;-b1’及びb2’は、互いに同じか、又は異なり、独立して、b1’/b2’比が20~1,000に含まれ、b1’b2’が、5~250の範囲にあるように選択される0以上の整数であり;b1’及びb2’がいずれもゼロではない場合、一般に、異なる反復単位が、鎖に沿って統計的に分布している。2C3F7O-[CFCF3CF2O]o’-D式中、-Dは、-C2F5又は-C3F7であり;-o’は、5~250の整数である。3{C3F7O-[CFCF3CF2O]dd’-CFCF3-}2式中、-dd’は、2~250の整数である。4C’-O-[CFCF3CF2O]c1’C2F4Oc2’CFXc3’-C’’式中、-Xは、-F又は-CF3であり;-C’及びC’’は、互いに同じか、又は異なり、-CF3、-C2F5又は-C3F7から選択され;-c1’、c2’及びc3’は、互いに同じか、又は異なり、独立して、c1’c2’c3’が、5~250の範囲にあるように選択される0以上の整数であり;c1’、c2’及びc3’の少なくとも2つがゼロではない場合、一般に、異なる反復単位が、鎖に沿って統計的に分布している。5D-O-C2F4Od1’CF2Od2’-D’式中、-D及びD’は、互いに同じか、又は異なり、-CF3、-C2F5又は-C3F7から選択され;-d1’及びd2’は、互いに同じか、又は異なり、独立して、d1’/d2’比が0.1~5に含まれ、かつ、d1’d2’が、5~250の範囲にあるような0以上の整数であり;d1’及びd2’がいずれもゼロではない場合、一般に、異なる反復単位が、鎖に沿って統計的に分布している。6G-O-CF2CF2CHal’2Og1’-CF2CF2CH2Og2’-CF2CF2CHHal’Og3’-G’式中、-G及びG’は、互いに同じか、又は異なり、-CF3、-C2F5又は-C3F7から選択され;-Hal’は、各出現で同じか、又は異なり、F及びClから選択されるハロゲンであるが、好ましくはFであり;-g1’、g2’及びg3’は、互いに同じか、又は異なり、独立して、g1’g2’g3’が、5~250の範囲にあるような0以上の整数であり;g1’、g2’及びg3’の少なくとも2つがゼロではない場合、一般に、異なる反復単位が、鎖に沿って統計的に分布している。7L-O-CF2CF2Ol’-L’式中、-L及びL’は、互いに同じか、又は異なり、-C2F5又は-C3F7から選択され;-l’は、5~250の範囲の整数である。8R1f-{CCF32-O-[CR2f2]kk1’CR2f2-O}kk2’-R1f式中、-R1fは、1~6個の炭素原子を有するペルフルオロアルキル基であり;-R2fは、-F又は1~6個の炭素原子を有するペルフルオロアルキル基であり;-kk1’は、1~2の整数であり;-kk2’は、5~250の範囲の数を表す。本発明のさらに別の目的は、磁気記録媒体を潤滑するための、上に詳述したトリアジン誘導体及び/又は上に詳述した潤滑剤組成物の使用である。従って、本発明は、磁気記録媒体を潤滑する方法に関し、この方法は、少なくとも一方の表面に、上に詳述したトリアジン誘導体を含む組成物をコーティングすることを含む。磁気記録媒体は、特に、ハードディスクとしうる。特定の実施形態では、ハードディスクは、有利には、磁気活性層上にダイアモンド様炭素層を含む。この場合、一般に、上に定義したコーティングを前記ダイアモンド様炭素層上に施す。以下に示す実施例を参照にしながら、本発明をさらに詳しく説明するが、これら実施例は、単に例示を目的にするにすぎず、本発明の範囲を限定するものではない。本明細書に参照として含まれるいずれかの特許、特許出願、及び刊行物の開示内容が、ある用語を不明瞭にする程度まで、本願の記載内容と矛盾する場合には、本願の記載内容を優先するものとする。実施例13つのヒドロキシル基を含むトリアジン誘導体の合成ステップ1.1:FOMBLIN登録商標ZDOLPFPEと2,4,6-トリクロロ-1,3,5-トリアジンの反応式:HO-CH2CF2OCF2CF2OpCF2OqCF2CH2-OHEW491g/当量;Mn約1000;1.22当量;多分散指数1.09、p/q=0.98のFOMBLIN登録商標ZDOLPFPE600g、200gのアセトニトリル及び3.60g58.57ミリ当量の2,4,6-トリクロロ-1,3,5-トリアジンを、1lの丸底フラスコに導入したが、このフラスコは、温度計、電磁攪拌機、水冷コンデンサー、及びアセトニトリル中のコリジントリメチルピリジンの48.15w/w溶液16.2gを含む滴下漏斗を備えていた。氷浴上で0°Cにて冷却後、5.4gの上記溶液を滴下しながら添加した。反応混合物を撹拌しながら0°Cで2時間維持した。次に、温度を20°Cに上昇させ、別量5.4gの同じ溶液を滴下しながら添加した。反応混合物を撹拌しながら20°Cで4時間維持した。残る5.4gの溶液を滴下しながら添加した。温度を80°Cに上昇させ、反応混合物を撹拌しながらこの温度で7時間維持した完全転化。続いて、反応混合物を室温まで冷却して、5x180gの蒸留水で洗浄することにより、粗生成物を回収した。減圧下での蒸留により、溶剤を除去して、599.39gの粗生成物を得たが、これは、FOMBLIN登録商標ZDOLPFPE、所望の生成物及びそのオリゴマー、すなわち、以下の式を有するその二量体形態の混合物である:p及びqは、上に詳述した意味を有する。ステップ1.2a:非反応FOMBLIN登録商標ZDOLPFPEの除去非反応FOMBLIN登録商標ZDOLPFPEの大部分は、それぞれ100°C、105°C及び107°Cでの3x10-3ミリバールの残圧下での分子蒸留による3つの経路で除去した。全てのケースで、供給流量は、約100g/時に設定した。これによって、FOMBLIN登録商標ZDOLPFPE19F-NMR分析で確認だけの3つの低粘度画分それぞれ、49.9、24.9及び10.7重量が除去され、後には高沸点、低揮発性残留物が残ったが、これは、19F-NMRによって特性決定した。ステップ1.2b:scCO2分画上に詳述した分子蒸留に代わって、粗残留物を300mlSFT-150SupercriticalCO2ExtractionSystemに導入して、100°Cで加熱した。圧力の段階的増加150から300バールまでによって、3つのヒドロキシル基を含み、かつ以下の式:p及びqは、上に詳述した意味を有するを単離することに成功した。非反応残留FOMBLIN登録商標ZDOLPFPEをscCO2低圧で容易に除去すると共に、特定の高MW副産物オリゴマーを高圧で選択的に回収した。比較例1一官能価アルコールとトリクロロトリアジンの反応式:HOCH2CF2OCF2CF2OpCF2OqCF3p/q=1;p及びqは、Mn1000、EW1030g/当量;286ミリ当量を有する、294.58gの一官能価アルコールPFPE、148gのアセトニトリル、600gのヘキサフルオロキシレンHFX、56.32gの炭酸カリウム407.55ミリ当量及び16.70g271.70ミリ当量の2,4,6-トリクロロ-1,3,5-トリアジンを、温度計、電磁攪拌機及び水冷コンデンサーを備えた1l丸底フラスコに導入した。温度を80°Cまでゆっくりと上げ、反応混合物を撹拌しながらこの温度に16時間維持した19F-NMRによる98転化。室温まで冷却して、590gの脱イオン水を添加した後、酸性pHに達するまで、HCl37を滴下しながら添加した。有機相を分離して、イソブタノールの5w/w水性アルコール溶液で3回洗浄した。100°C及び減圧10-2ミリバール下での蒸留によって、溶剤及び非反応一官能価アルコールを除去することにより、272.48gの式:の粗生成物が得られたが、これらは、19F-NMR、13C-NMR及びFTIR分析で確認したものである。最終生成物を0.2μmPTFE膜で濾過した。そのままのサンプル又はシリカ吸着サンプルについてのTGA分析そのままのサンプル又はシリカゲルに吸着させたサンプルのいずれについても、温度範囲25~800°C、加熱速度10°C/分のPerkinElmerTGA7計器を用い、空気雰囲気下で熱重量分析TGAを実施した。シリカ吸着サンプルから得られた結果を用いて、揮発性の寄与を除いた熱酸化安定性を特性決定したが、吸着サンプルのTGAと比較して、そのままのサンプルのTGAは、総重量損失に対する揮発性の寄与を明らかにすることができる。シリカ吸着サンプルは、以下のように調製した:1gのシリカゲル、0.5gのトリアジン誘導体及び10gのA113を、電磁攪拌機付きの丸底フラスコに導入した。反応混合物を攪拌しながら、室温で8時間維持した後、減圧下での蒸留によって溶剤を除去した。実施例1の本発明の化合物と比較するために、同様の条件で、以下のPFPEを試験した:-ヒドロキシル基を含まない比較例2のPFPEトリアジン比較例2;-Mn約3000を有する市販のジオール誘導体、すなわち、FOMBLIN登録商標ZDOL比較例3;及び-Mn約3000を有する市販のテトラオール誘導体、すなわち、FOMBLIN登録商標ZTetraol3200GT比較例4。シリカ吸着サンプルについて、このようにして得られたTGAトレースを図1に示す。揮発性が高いために、重量の連続的減少を示す-OH末端基なしの生成物のみを除いて、TGAトレースにおける初期高原領域の後、熱酸化分解による突然の質量降下が、全ケースで観察された。結果から、3つのヒドロキシル基を含む本発明のトリアジン誘導体実施例1は、他の誘導体と比較して高い熱酸化安定性を有することが明らかにされた。具体的には、試験化合物について10そのまま及びシリカ吸着サンプルの両方及び50シリカ吸着サンプルの重量損失に相当する分解がみとめられた温度を表1及び2にまとめるが、温度の値が高いほど、支持体との相互作用及び熱酸化安定性の両方に関して挙動が優れている。特に、表1には、シリカ吸着サンプルとそのままのサンプルとの間で、10重量損失が記録された温度の差をまとめるが、このパラメーターは、支持体と相互作用して、不都合な揮発現象を軽減する潤滑誘導体の能力の優れた指標を表していると考えられる。実質的に同様のMnを有する化合物について記録された表1の値は、比較例2のヒドロキシル基非含有中性トリアジン誘導体に比べて、ヒドロキシル基含有トリアジンの方が、高いΔT、すなわち支持体との大きな相互作用を示している。表2に記載するデータは、本発明の化合物の熱酸化挙動が、トリアジンは含むが-OH末端基は含まないもの比較例2及びトリアジンを含まない従来のヒドロキシル基含有潤滑剤に関する比較例3及び4ペルフルオロポリエーテル誘導体を含む他のすべての比較材料表2参照を大幅に上回っていることをよく示している。"